СТЕКЛО
GLASS

Изобретение относится к технологии силикатов и касается составов стекла, которые могут быть использован, например, в микроэлектронике.
2
2
3
2
3
2
2
-7
-1
Известно стекло, содержащее следующие компоненты, мас.%: SiO 25,0-32,0; ВO 11,5-15,0; AlO 1,0-9,0; PbO 46,0-48,0; ZrO 1,5-2,5; ZnO 1,0-6,0; SnO 1,0-2,0 [1]. КТР такого стекла составляет (48-50)×10°С.
Задачей изобретения является снижение коэффициента термического расширения стекла.
2
2
3
2
3
2
2
2
2
3
2
3
2
2
Технический результат достигается тем, что стекло, включающее SiO, ВO, AlO, PbO, ZrO, ZnO, SnO, дополнительно содержит BeO при следующем соотношении компонентов, мас.%: SiO 25,0-32,0; ВO 11,5-15,0; AlO 20,0-24,0; PbO 19,0-22,5; ZrO 5,0-6,0; ZnO 1,0-6,0; SnO 1,0-2,0; BeO 3,5-5,0.
В таблице приведены составы стекла.
Стекло может быть сварено в электропечах любой конструкции.
Источник информации
1. SU 1081135, С03С 3/074, 1984.